(57)【要約】      （修正有）【課題】生地間の接着のための、弾性シリコン・綿構造体を提供する。【解決手段】弾性シリコン・綿構造体は、綿体１、シリカゲル埋込体２及び少なくとも１層のグリュー層３を備え、シリカゲル埋込体は、綿体の内部に埋め込まれると共に、綿体の表面に伸び出し、グリュー層が綿体の上面及び／又は下面に接着される。弾性シリコン・綿構造体は、構造が新規であり、シリカゲル埋込体が綿体の内部に埋め込まれて、綿体の柔軟性、反発性、耐圧性、支持性、靭性及び洗濯に対する耐性を高め、その綿体の表面に伸び出した部分がグリュー層に安定して接着できるため、さらに弾性シリコン・綿構造体自体の層間安定性を高めるとともに、他の素材との接着安定性を高め、層間分離が発生しにくく、実用性が高い。【選択図】図１
0003227707.tif 000002
【実用新案登録請求の範囲】
【請求項１】
綿体、シリカゲル埋込体及び少なくとも１層のグリュー層を備え、前記シリカゲル埋込体は、前記綿体の内部に埋め込まれると共に、綿体の表面に伸び出し、前記グリュー層が前記綿体の上面及び／又は下面に接着されることを特徴とする弾性シリコン・綿構造体。
【請求項２】
１層の前記グリュー層の坪量が１５〜３５ｇ／ｍ２であることを特徴とする請求項１に記載の弾性シリコン・綿構造体。
【請求項３】
前記綿体が、繊維綿体、海綿体、ラテックス綿体、及びサンドイッチ綿体のうちの１つであることを特徴とする請求項１に記載の弾性シリコン・綿構造体。
【請求項４】
前記繊維綿体の厚さが１〜１００ｍｍであることを特徴とする請求項３に記載の弾性シリコン・綿構造体。
【請求項５】
前記海綿体の厚さが２〜１０００ｍｍであることを特徴とする請求項３に記載の弾性シリコン・綿構造体。
【請求項６】
前記ラテックス綿体の厚さが２〜１０００ｍｍであることを特徴とする請求項３に記載の弾性シリコン・綿構造体。
【請求項７】
前記サンドイッチ綿体の厚さが０．８〜５ｍｍであることを特徴とする請求項３に記載の弾性シリコン・綿構造体。
【請求項８】
前記グリュー層が尿素ホルムアルデヒド樹脂接着層、ポリ酢酸ビニル接着層、ポリウレタン接着層、エポキシ樹脂接着層、ポリアクリル樹脂接着層、ポリエステル接着層、ＰＵＲホットメルト接着層、ＰＡホットメルト接着層、ＴＰＥホットメルト接着層、及びＰＥＳホットメルト接着層のうちの１つであることを特徴とする請求項１に記載の弾性シリコン・綿構造体。
【請求項９】
前記グリュー層の数が２層であり、２層のグリュー層がそれぞれ前記綿体の上面及び下面に接着され、前記シリカゲル埋込体の上端及び下端にそれぞれ上部突出部及び下部突出部が設けられ、前記上部突出部及び下部突出部がそれぞれ綿体の上面及び下面に伸び出してそれぞれ２層のグリュー層内に埋め込まれることを特徴とする請求項１に記載の弾性シリコン・綿構造体。
【考案の詳細な説明】
【技術分野】
【０００１】
本考案は、生地接着技術分野に関し、具体的に、弾性シリコン・綿構造体に関する。
【背景技術】
【０００２】
市販の生地間の接着接続は、グリューや、接着剤を用いて２種類又はそれ以上の生地を直接接着するのが一般的であるが、長期間使用すると、グリュー又は接着剤が劣化するため、２種類又はそれ以上の生地の間に層間分離という現象が発生して、接着接続の通常の使用に影響を与えてしまう。
【考案の概要】
【０００３】
従来技術の欠点及び欠陥を解決するために、本考案の目的は、弾性シリコン・綿構造体を提供することであり、該弾性シリコン・綿構造体は、構造が新規であり、シリカゲル埋込体が綿体の内部に埋め込まれ、綿体の柔軟性、反発性、耐圧性、支持性、靭性及び洗濯に対する耐性を高め、その綿体の表面に伸び出した部分がグリュー層に安定して接着できるため、さらに弾性シリコン・綿構造体自体の層間安定性を高めるとともに、他の素材との接着安定性を高め、層間分離が発生しにくく、実用性が高い。
【課題を解決するための手段】
【０００４】
本考案の目的は、弾性シリコン・綿構造体が、綿体、シリカゲル埋込体及び少なくとも１層のグリュー層を備え、前記シリカゲル埋込体が前記綿体の内部に埋め込まれると共に、綿体の表面に伸び出し、前記グリュー層が前記綿体の上面及び／又は下面に接着されるという技術案により実現される。
【０００５】
さらに、前記グリュー層の数が２層であり、２層のグリュー層がそれぞれ前記綿体の上面及び下面に接着され、前記シリカゲル埋込体の上端及び下端にそれぞれ上部突出部及び下部突出部が設けられ、前記上部突出部及び下部突出部がそれぞれ綿体の上面及び下面に伸び出してそれぞれ２層のグリュー層内に埋め込まれる。
【０００６】
さらに、１層の前記グリュー層の坪量が１５〜３５ｇ／ｍ２である。
【０００７】
さらに、前記綿体が、繊維綿体、海綿体、ラテックス綿体、及びサンドイッチ綿体のうちの１つである。
【０００８】
さらに、前記繊維綿体の厚さが１〜１００ｍｍである。
【０００９】
さらに、前記海綿体の厚さが２〜１０００ｍｍである。
【００１０】
さらに、前記ラテックス綿体の厚さが２〜１０００ｍｍである。
【００１１】
さらに、前記サンドイッチ綿体の厚さが０．８〜５ｍｍである。
【００１２】
さらに、前記グリュー層が尿素ホルムアルデヒド樹脂接着層、ポリ酢酸ビニル接着層、ポリウレタン接着層、エポキシ樹脂接着層、ポリアクリル樹脂接着層、ポリエステル接着層、ＰＵＲホットメルト接着層、ＰＡホットメルト接着層、及びＰＥＳホットメルト接着層のうちの１つである。
【考案の効果】
【００１３】
本考案の有益な効果は、本考案の弾性シリコン・綿構造体の構造が新規であり、シリカゲル埋込体が綿体の内部に埋め込まれて、綿体の柔軟性、反発性、耐圧性、支持性、靭性及び洗濯に対する耐性を高め、その綿体の表面に伸び出した部分がグリュー層に安定して接着できるため、さらに弾性シリコン・綿構造体自体の層間安定性を高めるとともに、他の素材との接着安定性を高め、層間分離が発生しにくく、実用性が高いということにある。
【図面の簡単な説明】
【００１４】
【図１】本考案の部分断面図である。
【図２】本考案の顕微鏡で拡大された液体シリカゲルが綿体の繊維糸又は海綿孔に沿って表面を流れてシリカゲル埋込体を形成する綿体の内部の拡大図である。
【考案を実施するための形態】
【００１５】
当業者が理解しやすくするために、以下に実施例及び図１〜図２を参照しながら本考案をさらに説明するが、実施形態に言及した内容は本考案を制限するためのものではない。
【００１６】
図１〜図２に示すように、弾性シリコン・綿構造体は、綿体１、シリカゲル埋込体２及び少なくとも１層のグリュー層３を備え、前記シリカゲル埋込体２は、前記綿体１の内部に埋め込まれると共に、綿体１の表面に伸び出し、前記グリュー層が前記綿体１の上面及び／又は下面に接着される。
【００１７】
本実施例の弾性シリコン・綿構造体は、構造が新規であり、綿体１自体の内部及び表面にいずれも隙間、空隙を有しており、シリカゲル埋込体２が綿体１の空隙に埋め込まれ、且つシリカゲル埋込体２がシリカゲル材質であるため、綿体１の柔軟性、反発性、耐圧性、支持性、靭性及び洗濯に対する耐性を高め、その綿体１の表面に伸び出した部分がグリュー層３に安定して接着できるため、さらに弾性シリコン・綿構造体自体の層間安定性を高めるとともに、他の素材との接着安定性を高め、層間分離が発生しにくく、実用性が高い。
【００１８】
さらに、前記グリュー層３の数が２層であり、２層のグリュー層３がそれぞれ前記綿体１の上面及び下面に接着され、前記シリカゲル埋込体２の上端及び下端にそれぞれ上部突出部及び下部突出部が設けられ、前記上部突出部及び下部突出部がそれぞれ綿体１の上面及び下面に伸び出してそれぞれ２層のグリュー層３内に埋め込まれる。シリカゲル埋込体２がシリカゲル材質であり、綿体１の柔軟性、反発性、耐圧性、支持性、靭性及び洗濯に対する耐性を高め、その両端がそれぞれ綿体１の上面及び下面に伸び出してグリュー層３の内部に埋め込むことが可能であり、上層のグリュー層３及び下層のグリュー層に安定して接着できるため、さらに弾性シリコン・綿構造体自体の層間安定性を高めるとともに、他の素材との接着安定性を高め、層間分離が発生しにくく、実用性が高い。
【００１９】
具体的に、前記シリカゲル埋込体２は、液体シリカゲルが綿体１内に浸透し、硬化して固体状になった埋込体である。前記液体シリカゲルは、綿体の表面から綿体１の内部に浸透するとき、綿体１の繊維糸又は海綿孔に沿って外から内へ流れ、液体シリカゲルが綿体の内部を塞ぐことなく繊維糸の表面又は海綿孔の表層に被覆され、綿体１の繊維糸又は海綿孔の間に通気通路を有するように確保する上で、綿体１の繊維糸又は海綿孔の柔軟性を高め、さらに綿体１の柔軟性、反発性、耐圧性、支持性、靭性及び洗濯に対する耐性を高める。
【００２０】
具体的に、前記シリカゲル埋込体２は、液体シリカゲルが綿体１内の空隙に浸透し、硬化して固体状になった埋込体である。具体的なプロセスとして、まず、液体シリカゲルを綿体１の上面及び／又は下面にコーティングし、次に、前記液体シリカゲルを乾燥して硬化させ、シリカゲル埋込体２を形成し、さらに、シリカゲル埋込体２の上面及び／又は下面にグリュー層３を接着させ、弾性シリコン・綿構造体を形成する。そして、製造された弾性シリコン・綿構造体は、表層のグリュー層３により他の素材に張り合わせられることができ、接着安定性を高めるとともに、層間分離を回避し、実用性が高い。前記コーティング方法がスプレー塗装、ナイフコーティング、浸漬コーティング、リフトアップ、ローラコーティング、スピンコーティング、フローコーティング及びブラシコーティングのうちの１つであってもよく、それらはいずれも本実施例の保護範囲内に含まれる。
【００２１】
本実施例では、１層の前記グリュー層３の坪量が１５〜３５ｇ／ｍ２である。
【００２２】
本実施例のシリカゲル埋込体２が前記綿体１の内部に埋め込まれ綿体１の上面及び／又は下面に伸び出すことにより、シリカゲル埋込体２全体の厚さを綿体１の厚さより大きくする。従って、綿体１の厚さを厳しく制御することにより、綿体１の内部に埋め込まれるシリカゲル埋込体２により弾性シリコン・綿構造体の弾性、柔軟性、反発性、耐圧性、支持性、靭性及び洗濯に対する耐性を高めることとなり、そして、綿体１の表面に突出する一部のシリカゲル埋込体２が綿体１とグリュー層３との接着安定性を高めるとともに、グリュー層３の坪量を厳しく制御し、これにより、グリュー層３と綿体１との間、グリュー層３と外部素材との間の接着安定性を高めることができ、層間分離の現象が発生しにくい。具体的に、１層の前記グリュー層３の坪量が１５ｇ／ｍ２、２０ｇ／ｍ２、２５ｇ／ｍ２、３０ｇ／ｍ２又は３５ｇ／ｍ２である。
【００２３】
本実施例では、前記綿体１が繊維綿体、海綿体、ラテックス綿体、及びサンドイッチ綿体のうちの１つである。
【００２４】
本実施例では、前記綿体１は繊維綿体であり、前記繊維綿体の厚さが１〜１００ｍｍである。
【００２５】
又は、前記綿体１は海綿体であり、前記海綿体の厚さが２〜１０００ｍｍである。
【００２６】
又は、前記綿体１はラテックス綿体であり、前記ラテックス綿体の厚さが２〜１０００ｍｍである。
【００２７】
又は、前記綿体１はサンドイッチ綿体であり、前記サンドイッチ綿体の厚さが０．８〜５ｍｍである。
【００２８】
本実施例は、上記各層の厚さを厳しく制御することにより、製造された弾性シリコン・綿構造体の質感を軽くして十分な液体シリカゲルを綿体１内に浸透させることができ、製造された弾性シリコン・綿構造体に、より優れた弾性、柔軟性、反発性、耐圧性、支持性、靭性及び洗濯に対する耐性を有させることができ、且つ前記グリュー層３により他の素材と接着されることが容易になる。
【００２９】
具体的には、前記繊維綿体の厚さは、１ｍｍ、５ｍｍ、１０ｍｍ、１５ｍｍ、２０ｍｍ、２５ｍｍ、３０ｍｍ、３５ｍｍ、４０ｍｍ、４５ｍｍ、５０ｍｍ、５５ｍｍ、６０ｍｍ、６５ｍｍ、７０ｍｍ、７５ｍｍ、８０ｍｍ、８５ｍｍ、９０ｍｍ、９５ｍｍ又は１００ｍｍであってもよい。
【００３０】
具体的には、前記海綿体の厚さは、２ｍｍ、５０ｍｍ、１００ｍｍ、１５０ｍｍ、２００ｍｍ、２５０ｍｍ、３００ｍｍ、３５０ｍｍ、４００ｍｍ、４５０ｍｍ、５００ｍｍ、５５０ｍｍ、６００ｍｍ、６５０ｍｍ、７００ｍｍ、７５０ｍｍ、８００ｍｍ、８５０ｍｍ、９００ｍｍ、９５０ｍｍ又は１０００ｍｍであってもよい。
【００３１】
具体的には、前記ラテックス綿体の厚さは、２ｍｍ、５０ｍｍ、１００ｍｍ、１５０ｍｍ、２００ｍｍ、２５０ｍｍ、３００ｍｍ、３５０ｍｍ、４００ｍｍ、４５０ｍｍ、５００ｍｍ、５５０ｍｍ、６００ｍｍ、６５０ｍｍ、７００ｍｍ、７５０ｍｍ、８００ｍｍ、８５０ｍｍ、９００ｍｍ、９５０ｍｍ又は１０００ｍｍであってもよい。
【００３２】
具体的には、前記サンドイッチ綿体の厚さは、０．８ｍｍ、１．０ｍｍ、１．５ｍｍ、２．０ｍｍ、２．５ｍｍ、３．０ｍｍ、３．５ｍｍ、４．０ｍｍ、４．５ｍｍ又は５．０ｍｍであってもよい。
【００３３】
本実施例では、前記グリュー層３が尿素ホルムアルデヒド樹脂接着層、ポリ酢酸ビニル接着層、ポリウレタン接着層、エポキシ樹脂接着層、ポリアクリル樹脂接着層、ポリエステル接着層、ＰＵＲホットメルト接着層、ＰＡホットメルト接着層、ＴＰＥホットメルト接着層、及びＰＥＳホットメルト接着層のうちの１つである。本実施例の上記グリュー層３は、接着強度が高く、綿体１及び外部素材に安定して接着されることができ、層間分離の現象が発生しにくい。
【００３４】
上記実施例は本考案の好適な実施例であり、それ以外に、本考案はさらに他の形態で実現されてもよく、本考案の構想から逸脱しない限り、いかなる明示的な置換はいずれも本考案の保護範囲内に含まれる。
【符号の説明】
【００３５】
１  綿体
２  シリカゲル埋込体
３  グリュー層
【図１】
0003227707.tif 000003
【図２】
0003227707.tif 000004